"下記一般式Iで表される化合物。[式中、Aは、からなる群より選択された基であり、からなる群より選択された基であり、R1、R2は水素原子、炭素数1~20のアルキル基、炭素数1~8のハロゲン置換アルキル基、炭素数1~8のアシル基を示し、R3、R4は水素原子、ハロゲン、炭素数1~8のアルキル基、炭素数1~8のハロゲン置換アルキル基、炭素数1~8のアシル基を示し、R5は水素原子、ハロゲン、炭素数1~8のアルキル基、炭素数1~8のハロゲン置換アルキル基、水酸基、炭素数1~8のアルコキシ基、アミノ基または炭素数1~4のアルキル基を持つアルキルアミノ基もしくはジアルキルアミノ基を示し、Xは酸素原子、硫黄原子、イミノ基、炭素数1~4のアルキル基を持つアルキルイミノ基を示すAがフェニル基、Bがベンゾオキサゾールもしくはクマリンである請求項1記載の化合物。2-4-ヘキシルオキシ-3-メトキシスチルベン-4’-イルベンゾオキサゾール、または、2,6-ビス3,4-ジメトキシスチリルベンゾ[1,2-4,5]ビスオキサゾール、または、4-シアノスチリル-4’-ヘキシルオキシ-3’-メトキシスチルベン、または、3-4-ヘキシルオキシ-3-メトキシスチルベン-4’-イル-7-メトキシクマリン、または、2,5-ビス3,4-ジメトキシスチリル-1,3,4-オキサジアゾール、で示される請求項1記載の化合物。フェルラ酸を原料として合成することを特徴とする請求項1~3のいずれかに記載の化合物。有機エレクトロルミネッセンス用色素である請求項1~4のいずれかに記載の化合物。対向する陽極と陰極の間に有機層を有する有機エレクトロルミネッセンス素子において、該有機層が請求項1~4のいずれかに記載の化合物を含有することを特徴とする有機エレクトロルミネッセンス素子。本発明は前記の課題を解決するためになされたもので、有機エレクトロルミネッセンス素子の構成成分として、天然由来であるフェルラ酸を原料とした新規な高溶解性化合物を提供し、この化合物を用いることにより、地球環境に優しい有機エレクトロルミネッセンス素子を実現することを目的とする。すなわち、本発明は一般式I[式中、Aは、からなる群より選択された基であり、からなる群より選択された基であり、R1、R2は水素原子、炭素数1~20のアルキル基、炭素数1~8のハロゲン置換アルキル基、炭素数1~8のアシル基を示し、R3、R4は水素原子、ハロゲン、炭素数1~8のアルキル基、炭素数1~8のハロゲン置換アルキル基、炭素数1~8のアシル基を示し、R5は水素原子、ハロゲン、炭素数1~8のアルキル基、炭素数1~8のハロゲン置換アルキル基、水酸基、炭素数1~8のアルコキシ基、アミノ基または炭素数1~4のアルキル基を持つアルキルアミノ基もしくはジアルキルアミノ基を示し、Xは酸素原子、硫黄原子、イミノ基、炭素数1~4のアルキル基を持つアルキルイミノ基を示すで表される化合物に関する。また、本発明は、上記一般式において、Aがフェニル基、Bがベンゾオキサゾールもしくはクマリンであることを特徴とする化合物に関する発明である。また、本発明は、2-4-ヘキシルオキシ-3-メトキシスチルベン-4’-イルベンゾオキサゾール、または、2,6-ビス3,4-ジメトキシスチリルベンゾ[1,2-4,5]ビスオキサゾール、または、4-シアノスチリル-4’-ヘキシルオキシ-3’-メトキシスチルベン、または、3-4-ヘキシルオキシ-3-メトキシスチルベン-4’-イル-7-メトキシクマリン、または、2,5-ビス3,4-ジメトキシスチリル-1,3,4-オキサジアゾールで示される化合物に関する発明である。さらに、本発明は、フェルラ酸を原料として合成することを特徴とする上記の化合物に関する発明である。また、本発明は、有機エレクトロルミネッセンス用色素である上記の化合物に関する発明である。さらに、本発明は、対向する陽極と陰極の間に有機層を有する有機エレクトロルミネッセンス素子において、該有機層が上記の化合物を含有することを特徴とする有機エレクトロルミネッセンス素子に関する発明である。以下に示す実施例等から明らかなように、天然由来原料であるフェルラ酸を用いた本発明の化合物は、青色から黄色に発光蛍光し、従来にはないカーボンニュートラルであるバイオマスを有効に活用した発光化合物、及び、有機エレクトロルミネッセンス素子を提供することができる。更に堅牢性、溶解性、昇華性などに優れており、本発明の化合物は溶媒に溶解し易いので、スピンコートなどによって容易に薄膜を形成することができる。本発明の化合物は高分子材料からなるホストポリビニルカルバゾールなどに分散することができ、化合物が低濃度でも高発光である。また、本発明の化合物は有機エレクトロルミネッセンス素子用の材料としても優れた性能を有する。そして、本発明の化合物は機能性材料、特に蛍光材料としても有用である。本発明における一般式Iの式中、R1、R2は水素原子、炭素数1~20のアルキル基、炭素数1~8のハロゲン置換アルキル基、炭素数1~8のアシル基を示し、R3、R4は水素原子、ハロゲン、炭素数1~8のアルキル基、炭素数1~8のハロゲン置換アルキル基、炭素数1~8のアシル基を示し、R5は水素原子、ハロゲン、炭素数1~8のアルキル基、炭素数1~8のハロゲン置換アルキル基、水酸基、炭素数1~8のアルコキシ基、アミノ基または炭素数1~4のアルキル基を持つアルキルアミノ基もしくはジアルキルアミノ基を示し、Xは酸素原子、硫黄原子、イミノ基、炭素数1~4のアルキル基を持つアルキルイミノ基を示す。本発明の置換基のハロゲン原子としては、例えば、塩素、臭素、ヨウ素、フッ素が上げられる。アシル基としては、例えば、ホルミル基、アセチル基、プロピオニル基、ブチリル基、イソブチリル基、シクロヘキシルカルボニル基、ベンゾイル基、フェニルアセチル基などが挙げられる。アルコキシ基としては、メトキシ基、エトキシ基、ヘキシルオキシ基などが上げられる。また、アルキルアミノ基もしくはジアルキルアミノ基としては、エチルアミノ基、ジメチルアミノ基などが上げられる。[本発明の化合物の製造方法]本発明の化合物は、フェルラ酸を原料として製造することができ、実施例1に記載するように、-A-Bからなる中間体のジアゾニウム塩を、マーベイン反応によりフェルラ酸と縮合し、光延反応によるヒドロキシル基のアルコキシル化により製造することができる。また、実施例2及び5に示すように、フェルラ酸のヒドロキシル基をアルコキシル化後、カルボン酸をクロライド化してアミノ基と縮合、これを閉環することで製造可能である。本発明の化合物の代表例としては下記のものをあげることができる。4-シアノスチリル-4’-ヘキシルオキシ-3’-メトキシスチルベン、2-4-ヘキシルオキシ-3-メトキシスチルベン-4’-イルベンゾオキサゾール、1,4-ビス4-ブトキシ-3-メトキシスチリルベンゼン、2-4-4-オクチルオキシ-3-メトキシスチリルスチリルベンズイミダゾール、4-3,4-ジメトキシスチリル-4’-シアノスチルベン、2-4-ヘキシルオキシ-3-メトキシスチリル-5-4-イソプロピルオキシ-3-メトキシスチリル-1,3,4-オキサジアゾール、3-4-エトキシ-3-メトキシスチルベン-4’-イル-7-ジエチルアミノクマリン、2,6-ビス3,4-ジメトキシスチリルベンゾ[1,2-4,5]ビスオキサゾール、2,6-ビス4-イソアミルオキシ-3-メトキシスチリルベンゾ[1,2-4,5]ビスオキサゾール、2-4-4-デシルオキシ-3-メトキシスチリルスチルベン-4’-イルベンゾチアゾール、2-4-tert-ブトキシ-3-メトキシスチルベン-4’-イル-5-tert-オクチルベンゾオキサゾール、2,5-ビス4-ヘキサデシルオキシ-3-メトキシスチリル-1,3,4-チアジアゾール、3-4-ヘキシルオキシ-3-メトキシスチルベン-4’-イル-7-メトキシクマリン、3-4-4-ヘキシルオキシ-3-メトキシスチリルスチルベン-4’-イル-7-メトキシクマリン、2,5-ビス3,4-ジメトキシスチリル-1,3,4-オキサジアゾール、2―3,4-ジメトキシスチリル―6-4-tert-ブトキシ-3-メトキシスチリルベンゾ[1,2-4,5]ビスオキサゾール及び4-4-オクチルオキシ-3-メトキシスチリルシンナモニトリル等が挙げられる。これらの化合物は、単独で用いても良いし、二種以上を適宜組み合わせても良い。以下、実施例により本発明をさらに具体的に説明するが、本発明は、下記の実施例に限定されるものではない。実施例12-4-ヘキシルオキシ-3-メトキシスチルベン-4’-イルベンゾオキサゾールの製造2-4-アミノフェニルベンゾオキサゾール210gを希塩酸に懸濁し、亜硝酸ナトリウム水溶液を滴下してジアゾ化、酢酸ナトリウムを加えたフェルラ酸のアセトン溶液中にゆっくりと滴下、種々精製して2-4-ヒドロキシ-3-メトキシスチルベン-4’-イルベンゾオキサゾール12gを得た。この中間体10gにn-ヘキサノール03g、アゾジカルボン酸ジイソプロピルエステル07g及びTHF30mlを加え、室温下で撹拌してトリフェニルホスフィン09gをTHF10mlに溶解してゆっくり滴下し、室温下で撹拌熟成した。反応液を濃縮後、残渣をエタノールで再結晶してλmax367nm、融点123~125°Cの目的物を得た。実施例22,6-ビス3,4-ジメトキシスチリルベンゾ[1,2-4,5]ビスオキサゾールの製造フェルラ酸52gを硫酸ジメチル178gでメチル化して3,4-ジメトキシ桂皮酸43gを調製し、これをピリジン存在化、塩化チオニルで酸クロライド化して3,4-ジメトキシ桂皮酸クロライドとした。これに2,6-ジクロロ-1,4-フェニレンジアミン17g及びモノクロロベンゼン100mlを加え、12時間還流した。放冷後、析出物を濾別、洗浄して黄色固体18gを回収した。上記中間体18gに酢酸銅20g、ピリジン6ml及びDMF20mlを量り取り、12時間還流、放冷後、析出物を濾別し、カラム精製してλmax404nm、融点300°C以上の目的物を得た。実施例34-シアノスチリル-4’-ヘキシルオキシ-3’-メトキシスチルベンの製造4-アミノベンズアルデヒドノポリマー体121gを希塩酸に懸濁し、亜硝酸ナトリウム水溶液を滴下してジアゾ化、フェルラ酸250gをアセトン350mlに溶解して添加後、塩化第二銅2水和物40gを加えて撹拌熟成した。析出物を濾過、水洗して4-ヒドロキシ―3-メトキシスチルベン-4’-アルデヒドを調製した。これをTHF250mlに溶解してアゾジカルボン酸ジイソプロピルエステル121g、n-ヘキサノール61gを加えた後、トリフェニルホスフィン157gをTHF60mlに溶解してゆっくり滴下した。暫く撹拌熟成した後、THFを減圧留去し、残渣を洗浄して4-ヘキシルオキシ-3-メトキシスチルベン-4’-アルデヒドを回収した。この中間体にエタノール150ml及び4-シアノトルイルホスフォニウムクロライド161gを加え、撹拌しながら28ナトリウムメチラート60gをゆっくり滴下後、撹拌熟成した。析出物を濾別、洗浄して再結晶し、λmax379nm、融点142~152°Cの目的物を得た。実施例43-4-ヘキシルオキシ-3-メトキシスチルベン-4’-イル-7-メトキシクマリンの製造4-アミノフェニル酢酸151gを希塩酸に懸濁し、亜硝酸ナトリウム水溶液を滴下してジアゾ化、フェルラ酸194gをアセトン250mlに溶解して添加後、塩化第二銅2水和物40gを加えて撹拌熟成した。析出物を濾過、水洗して4-ヒドロキシ-3-メトキシスチルベン-4’-酢酸を調整した。これと4-メトキシサリチルアルデヒド21g、トリエチルアミン30ml、無水酢酸20mlを13時間還流した。放冷後、析出物を濾別、洗浄。エタノールとDMFの混合溶媒で再結晶して、黄色粉末09gを得た。この中間体にトリフェニルホスフィン06g、n-ヘキサノール03g、THF100mlを加え、室温下で撹拌してアゾジカルボン酸イソプロピルエステル05g、THF20mlの溶液をゆっくり滴下し、撹拌熟成した。反応液を濃縮後、残渣をエタノールとDMFの混合溶媒で再結晶し、λmax=364nm、融点180~182°Cの目的物を得た。実施例52,5-ビス3,4-ジメトキシスチリル-1,3,4-オキサジアゾールの製造フェルラ酸52gを硫酸ジメチル178gでメチル化して3,4-ジメトキシ桂皮酸43gを調製し、これをピリジン存在化、塩化チオニルで酸クロライド化して3,4-ジメトキシ桂皮酸クロライドとした。これをジエチルエーテル400mlに懸濁してヒドラジン1水和物08gを加え、2時間撹拌した後、析出物を濾別、洗浄して淡黄色の中間体46gを得た。中間体44gにオキシ塩化リン88gを加えて100°Cに8時間保持し、冷却後、氷水中に注ぎ入れて析出物を濾別し、DMFで再結晶してλmax377nm、融点の300°C以上の目的物を得た。実施例6ITO基板三容真空社製、10Ω/□、1500Aをアセトン、エタノールで洗浄した後、窒素をブローして乾燥、これをUV洗浄した。スピンコーターアクティブ社製、ACT-300DにてPEDOT:PSSH.C.Starck社製をスピンコートし、130°Cで4分間乾燥、ここに実施例1の化合物を1含有するクロロホルム溶液をスピンコート、乾燥して発光層を製膜した。これを真空蒸着装置エイコー社製、EO-5でLiF、Alの順に蒸着し、エレクトロルミネッセンス素子を調製した。このエレクトロルミネッセンス素子を電極につないで徐々に電圧を上げ、輝度トプコン社製、Bm-9及び色度大塚電子社製、MCPD-7000を測定したところ、23Vで500cd/m2、色度x=019、y=020の青色発光を確認した。実施例7実施例6の実施例1の化合物を実施例3の化合物に代替した以外は同様にエレクトロルミネッセンス素子を作製し、輝度及び色度を測定した結果、23Vで700cd/m2、色度x040、y054の黄色発光が確認できた。実施例8実施例6の実施例1の化合物を実施例4の化合物に代替した以外は同様にエレクトロルミネッセンス素子を作製し、輝度及び色度を測定した結果、15Vで1500cd/m2、色度x024、y039の水色発光が確認できた。"